(57)【要約】【課題】電子写真方式を用いた画像形成装置に用いる転写ベルトにおいて、ベルトの割れや無機粒子の弾性層からの離脱を抑え、長期間にわたってトナー画像が安定して良好に転写されるようにする。【解決手段】基材層５１上に弾性層５２を積層し、シランカップリング剤で表面処理された無機粒子５３を、弾性層５２の表面に少なくとも一部が露出するように埋設する。ここで、弾性層５２としては、クロロプレンゴム又はアクリルニトリル−ブタジエンゴムを含むものが好ましい。また、無機粒子５３は、表面に水酸基を有するものが好ましい。さらには、シランカップリング剤としては、弾性層５２の素材の主鎖又は側鎖と反応する官能基、例えばジスルフィド基又はメルカプト基を有するものが好ましい。【選択図】図２
2015148660.tif 000002
【特許請求の範囲】
【請求項１】
電子写真方式を用いた画像形成装置に用いる転写ベルトであって、
基材層と、この基材層上に積層された弾性層とを有し、
シランカップリング剤で表面処理された無機粒子が、前記弾性層の表面に少なくとも一部が露出するように埋設されていることを特徴とする転写ベルト。
【請求項２】
前記弾性層がクロロプレンゴム又はアクリルニトリル−ブタジエンゴムを含む請求項１記載の転写ベルト。
【請求項３】
前記無機粒子が、表面に水酸基を有するものである請求項１又は２記載の転写ベルト。
【請求項４】
前記シランカップリング剤が、前記弾性層の素材の主鎖又は側鎖と反応する官能基を有する請求項１〜３のいずれかに記載の転写ベルト。
【請求項５】
前記シランカップリング剤の有する官能基がジスルフィド基又はメルカプト基である請求項４記載の転写ベルト。
【請求項６】
前記弾性層の表面に対する純水の接触角が８０°以上である請求項１〜５のいずれかに記載の転写ベルト。
【請求項７】
像担持体と、この像担持体の表面を一様に帯電させる帯電装置と、帯電された前記像担持体に静電潜像を形成する露光装置と、前記静電潜像をトナーで可視像化する現像装置と、可視像化されたトナー像が一次転写される中間転写ベルトと、この中間転写ベルト上に転写されたトナー像を被転写部材に二次転写する転写装置とを備え、
前記中間転写ベルトとして、請求項１〜６のいずれかに記載の転写ベルトを用いることを特徴とする画像形成装置。
【発明の詳細な説明】
【技術分野】
【０００１】
本発明は転写ベルトに関し、より詳細には、電子写真方式を用いた画像形成装置の中間転写ベルトや二次転写ベルトなどに用いられる転写ベルトに関するものである。
【背景技術】
【０００２】
電子写真方式を用いた画像形成装置では、例えば、イエロー、マゼンタ、シアン、ブラックの４色のトナー画像を中間転写ベルト上に重ね合わせてフルカラー画像とした後、用紙などの被転写部材に転写する方式がある。また、用紙などの被転写部材にトナー画像を転写する際の転写部材として転写ベルトを用いる方式もある。
【０００３】
従来、これらの転写ベルトの材料として、ポリイミド樹脂やポリアミドイミド樹脂などが用いられていたが、これらの樹脂は表面硬度が高く、転写する際にトナー画像に高い圧力がかかり、トナー画像の一部が凝集して転写せず、中抜け画像が生じることがあった。また、エンポス紙や和紙、クラフト紙など表面性の荒い凹凸のある被転写部材にトナー画像を転写する場合、被転写部材の凹凸上の濃淡ムラや色調ムラが生じることがあった。
【０００４】
そこで、中抜け画像や凹凸被転写部材の転写ムラを防止するため、基材層の表面に柔軟性のある弾性層を積層した転写ベルトが提案され使用されている。ところが、弾性層を設けた転写ベルトでは、図５に示すように、弾性層５２の粘着性が高いため、トナーが転写ベルト５ａから離れ難く転写不良という新たな不具合が生じる。
【０００５】
特許文献１では、微小粒子を含有する表面層をベルト表面に形成し、中抜け画像の防止や転写性の向上を図る技術が提案されている。また、特許文献２では、弾性層の表面に樹脂微粒子を埋設させて、トナーの離型性を向上させる技術が提案されている。
【先行技術文献】
【特許文献】
【０００６】
【特許文献１】特開平11-161036号公報
【特許文献２】特開2013-92667号公報
【発明の概要】
【発明が解決しようとする課題】
【０００７】
しかしながら、特許文献１に提案の技術では、図６に示すように、中間転写ベルト５ｂの比較的に硬い表面層５５が、柔らかい弾性層５４の変形に追従できずに割れてしまい、表面層５５の効果が薄れて画質が悪くなることがある。
【０００８】
また、特許文献２に提案では、図７に示すように、樹脂微粒子５６と弾性層５２との接着性が弱いため、転写ベルト５ｃが曲がるときなどの弾性層５２の変形により、樹脂微粒子５６を保持する弾性層５２の穴が広がって、樹脂微粒子５６が穴から剥がれ落ちることがある。長期間の使用により樹脂微粒子５６の離脱が多くなると、転写ベルト５ｃ表面の粘着性が高<なってトナーの離型性が低下し画質が悪<なる。
【０００９】
本発明はこのような従来の問題に鑑みてなされたものであり、その目的は、ベルトの割れや微粒子の弾性層からの離脱を抑制し、長期間にわたってトナー画像が安定して良好に転写される転写ベルトを提供することにある。
【００１０】
また、本発明の他の目的は、中抜け画像などの画像不良が生じず、表面性の荒い凹凸のある被転写部材であっても、濃淡ムラや色調ムラが生じることのない画像形成装置を提供することにある。
【課題を解決するための手段】
【００１１】
本発明によれば、電子写真方式を用いた画像形成装置に用いる転写ベルトであって、基材層と、この基材層上に積層された弾性層とを有し、シランカップリング剤で表面処理された無機粒子が、前記弾性層の表面に少なくとも一部が露出するように埋設されていることを特徴とする転写ベルトが提供される。
【００１２】
前記弾性層は、クロロプレンゴム又はアクリルニトリル−ブタジエンゴムを含むものが好ましい。
【００１３】
また、前記無機粒子としては、表面に水酸基を有するものが好ましい。
【００１４】
シランカップリング剤としては、前記弾性層の素材の主鎖又は側鎖と反応する官能基を有するものが好ましい。
【００１５】
前記シランカップリング剤の前記官能基は、ジスルフィド基又はメルカプト基であるのが好ましい。
【００１６】
前記弾性層の表面に対する純水の接触角が８０°以上であるのが好ましい。
【００１７】
また、本発明によれば、像担持体と、この像担持体の表面を一様に帯電させる帯電装置と、帯電された前記像担持体に静電潜像を形成する露光装置と、前記静電潜像をトナーで可視像化する現像装置と、可視像化されたトナー像が一次転写される中間転写ベルトと、この中間転写ベルト上に転写されたトナー像を被転写部材に二次転写する転写装置とを備え、前記中間転写ベルトとして、前記のいずれかに記載の転写ベルトを用いることを特徴とする画像形成装置が提供される。
【発明の効果】
【００１８】
本発明の転写ベルトでは、ベルトの割れや無機粒子の弾性層からの離脱が大幅に抑えられ、長期間にわたってトナー画像が安定して良好に転写される。
【００１９】
また、本発明の画像形成装置では、中抜け画像などの画像不良が生じず、表面性の荒い凹凸のある被転写部材であっても、濃淡ムラや色調ムラが生じることのない高画質画像が得られる。
【図面の簡単な説明】
【００２０】
【図１】本発明に係る画像形成装置の一例を示す概説図である。
【図２】本発明に係る転写ベルトの部分断面図である。
【図３】シランカップリング剤による無機粒子と弾性層との結合機構を説明する図である
【図４】無機粒子による中間転写ベルトのトナー離型性向上機構を説明する図である。
【図５】従来の中間転写ベルトの問題を説明する図である。
【図６】従来の中間転写ベルトの問題を説明する図である。
【図７】従来の中間転写ベルトの問題を説明する図である。
【発明を実施するための形態】
【００２１】
以下、本発明に係る転写ベルト及び画像形成装置について図に基づいて説明するが、本発明はこれらの実施形態に何ら限定されるものではない。
【００２２】
図１に、本発明に係る画像形成装置の一例を示す所謂タンデム方式のカラープリンターの概説図を示す。この図に示すプリンター１は、無端状の中間転写ベルト５を有する。中間転写ベルト５は、ローラ３１，３２，３３に張架されている。ローラ３１は不図示のモータに連結されており、モータの駆動によってローラ３１は反時計回りに回転し、これによって中間転写ベルト５とこれに接するローラ３２，３３は従動回転する。ローラ３３は、不図示の付勢手段によって中間転写ベルト５を外方へ付勢し中間転写ベルト５に張力を与えている。ローラ３１に支持されているベルト部分の外側には、２次転写ローラ３４が圧接している。この２次転写ローラ３４と中間転写ベルト５とのニップ部（２次転写領域）において中間転写ベルト５上に形成されたトナー画像が、搬送されてきた用紙Ｐに転写される。
【００２３】
また、ローラ３２に支持されているベルト部分の外側には、中間転写ベルト５の表面をクリーニングするベルトクリーニングブレード３５が設けられている。ベルトクリーニングブレード３５は、中間転写ベルト５を介してローラ３２に圧接し、中間転写ベルト５との当接部で未転写トナーを除去する。除去された未転写トナーは不図示の回収容器に搬送され回収される。
【００２４】
中間転写ベルト５の下側には、中間転写ベルト５の回転方向上流側から順に、イエロー（Ｙ）、マゼンタ（Ｍ）、シアン（Ｃ）、ブラック（Ｋ）の４つの作像ユニット１０Ｙ，１０Ｍ，１０Ｃ，１０Ｋ（以下、「作像ユニット１０」と総称することがある）が、装置本体に対して着脱自在に配置されている。これらの作像ユニット１０では、各色の現像剤をそれぞれ用いて対応する色のトナー画像が作成される。
【００２５】
また、作像ユニット１０の下部には、給紙装置として給紙カセット４１が着脱可能に配置されている。給紙カセット４１内に積載収容された用紙Ｐは、給紙カセット４１の近傍に配置された給紙ローラの回転によって最上紙から順に１枚ずつ搬送路Ｒに送り出される。給紙カセット４１から送り出された用紙Ｐは、レジストローラ対４２に搬送され、ここで所定のタイミングで２次転写領域に送り出される。
【００２６】
画像形成装置は、１色のトナー（例えばブラック）を用いてモノクロ画像を形成するモノクロモードと、４色のトナーを用いてカラー画像を形成するカラーモードとに切り替え可能となっている。
【００２７】
カラーモードにおける画像形成動作例について簡単に説明すると、まず、各作像ユニット１０において、所定の周速度で回転駆動される感光体１１の表面に各色のトナー画像が形成され、感光体１１の回転によって１次転写領域に達すると、イエロー、マゼンタ、シアン、ブラックの順で、感光体１１から中間転写ベルト５上へ転写（１次転写）されて重ねられる。
【００２８】
重ね合わされた４色のトナー画像は、中間転写ベルト５によって２次転写領域に搬送される。一方、そのタイミングに合わせて、レジストローラ対４２から２次転写領域に用紙Ｐが搬送される。そして、４色のトナー画像が、２次転写領域において中間転写ベルト５から用紙Ｐに転写（２次転写）される。４色のトナー画像が転写された用紙Ｐは、定着ローラ対４３へ搬送される。定着ローラ対４３において用紙Ｐは、定着ローラと加圧ローラとのニップ部を通過する。この間に用紙Ｐは加熱・加圧され、用紙Ｐ上のトナー画像は用紙Ｐに溶融定着する。トナー画像が定着した用紙Ｐは排出ローラ対によって排紙トレイに排出される。
【００２９】
図２に、中間転写ベルト５の部分断面図を示す。中間転写ベルト５は、基材層５１と、基材層５１上に積層された弾性層５２とを有し、弾性層５２の表面には、少なくとも一部が露出するように無理粒子５３が埋設されている。以下、中間転写ベルト５の各構成についてそれぞれ説明する。
【００３０】
基材層５１としては、ポリアミド樹脂、ポリカーボネート樹脂、ＰＶＤＦ（ポリフッ化ビニリデン）、ポリアルキレンフタレートのような熱可塑性樹脂材料；ＰＣ（ポリカーボネート）／ＰＡＴ（ポリアルキレンテレフタレート）のブレンド材料；ＥＴＥＦ（エチレン−テトラフルオロエチレン共重合体）／ＰＣのブレンド材料；ＥＴＦＥ／ＰＡＴのブレンド材料のような熱可塑性樹脂材料などの材料にカーボンブラックや各種金属粉などの導電剤粒子を配合して、その体積抵抗率を１０８Ω・ｃｍ〜１０１２Ω・ｃｍの範囲に調整した材料からなるものを挙げることができる。
【００３１】
基材層５１の層厚としては、強度上の観点から、７０μｍ〜２００μｍの範囲のものを例示でき、例えば１００μｍ程度を挙げることができる。
【００３２】
弾性層５２としては、例えば、クロロプレンゴム、ポリブタジエンゴム、アクリルニトリル−ブタジエンゴム、イソプレンゴム、ウレタンゴム、ＥＰＤＭ、アクリルゴム、シリコンゴムのようなゴム材料にカーボンブラックや各種金属粉などの導電剤粒子を配合して、その体積抵抗率を１０８Ω・ｃｍ〜１０１２Ω・ｃｍの範囲に調整した材料からなるものが挙げられる。難燃性やオゾン耐性の観点からはクロロプレンゴム、アクリルニトリル−ブタジエンゴムの使用が推奨される。
【００３３】
弾性層５２の層厚としては、十分に弾性の効果を発揮させる観点から、例えば、概ね５０μｍ〜５００μｍの範囲、或いは１５０μｍ〜５００μｍの範囲の層厚とすればよい。
【００３４】
本発明で使用する無機粒子５３は、シランカップリング剤で表面されていることが重要である。これにより、中間転写ベルト５の弾性層５２と無機粒子５３との結合が強くなり、長期間の使用によっても無機粒子５３が弾性層５２から離脱することが大幅に抑えられる。
【００３５】
シランカップリング剤は、無機粒子５３の表面と化学結合する加水分解性基と、弾性層５２の素材の主鎖又は側鎖と反応する反応性官能基とを有する。加水分解性基としてはアルコキシ基などの官能基が挙げられる。反応性官能基としては、メルカプト基やアミノ基、エポキシ基、メタクリル基などが挙げられる。使用するシランカップリング剤は、無機粒子５３の種類や中間転写ベルト５の弾性層５２の材質などを考慮し適宜決定すればよい。例えば、弾性層５２として、クロロプレンゴムなどのエラストマーを使用する場合、シランカップリング剤は、反応性官能基としてジスルフィド基又はメルカプト基を有するものが好適に使用される。シランカップリング剤のこれらの反応性官能基がエラストマー中の不飽和二重結合と化学反応し結合する。
【００３６】
図３に、シランカップリング剤による無機粒子５３と弾性層５２との結合機構の説明図を示す。この図は、無機粒子５３としてアルミナ粒子、シランカップリング剤としてＴＥＳＰＴ（ビス(３−トリエトキシシリルプロピル）テトラスルフィド）、弾性層５２の素材としてクロロプレンゴムを用いた場合の説明図である。アルミナ粒子をＴＥＳＰＴで表面処理すると、ＴＥＳＰＴのエトキシ基が水分によって加水分解してシラノール基が生成した後、アルミナ粒子表面の水酸基との水素結合を介してシランカップリング剤はアルミナ粒子表面に移行し、さらに脱水縮合反応を経てアルミナ粒子表面と強固な共有結合を生成する。この反応と並行してシラノール基同士が縮合し、シロキサンオリゴマーが生成される。一方、シランカップリング剤のスルフィド基が、クロロプレンゴムの不飽和二重結合と反応し、シランカップリング剤とクロロプレンゴムとが強く結合する。
【００３７】
無機粒子５３の種類としては、例えば、ガラス微粒子、シリカ微粒子、アルミナ微粒子、窒化ホウ素微粒子などが挙げられる。これらの中でも、シランカップリング剤と結合性を高める観点からは、表面に水酸基を有するものが好ましい。また、耐摩耗性やトナー離型性などの観点からは、アルミナ微粒子、窒化ホウ素微粒子が好ましい。
【００３８】
また、無機粒子５３の粒径に特に限定はないが、通常、トナー粒子の粒径よりも小さい粒径であるのが望ましい。例えば、５０ｎｍ〜５μｍの範囲が好ましい。無機粒子の粒径が５０ｎｍよりも小さいと、十分なトナー離型性を得ることができないおそれがある。一方、無機粒子の粒径が５μｍを超えると、無機粒子の弾性層から離脱や弾性層の割れなどが起こりやすくなる。無機粒子のより好ましい粒径は２００ｎｍ〜３μｍの範囲である。
【００３９】
また、無機粒子５３は、弾性層５２の表面に少なくとも一部が露出するように埋設されていることも重要である。図４に示すように、無機粒子５３によってトナーと弾性層５２とを接触させないことにより、中間転写ベルト５のトナー離型性が向上し用紙への転写が起こりやすくなる。弾性層５２表面の無機粒子５３による被覆割合は、トナーの離型性を確保できる範囲で特に限定はないが、図２に例示したような、弾性層５２の表面全体を均一に被覆しているのが望ましい。加えて、無機粒子５３は単層であるのが望ましい。
【実施例】
【００４０】
実施例１
（１）無機粒子の表面処理
シランカップリング剤（スルフィド系、信越シリコーン社製「ＫＢＥ−８４６」）１質量部をエタノール５００質量部に添加し、羽根撹伴機（３００ｒｐｍ）で３０ｍｉｎ撹拌した。得られた溶液に５０１質量部に、無機粒子としてのアルミナ微粒子（日本軽金属株式会社製「Ａ３２」，平均粒径：１μｍ）１００質量部を添加し、羽根撹拌機（３００ｒｐｍ）で３０ｍｉｎ撹拌した。得られた分散液６０１質量部を１００ｒｐｍの撹拌速度で撹拌しながら、温度４０℃・減圧下で有機溶媒を除去し、冷却し、濾過し、ヌッチェ式吸引濾過で固液分離した。次いで、８０℃で２時間真空乾燥を行い、表面処理した無機粒子を得た。
【００４１】
（２）基材層の形成
窒素流通下、Ｎ−メチル−２−ピロリドン４８８ｇに、４、４’−ジアミノジフェニルエーテル（ＯＤＡ）４７．６ｇを加え、５０℃に保温、撹拌して完全に溶解させた。この溶液に、３，３’，４，４’−ビフェニルテトラカルボン酸二無水物（ＢＰＤＡ）７０ｇを徐々に添加し、ポリアミック酸溶液６０５．６ｇを得た。このポリアミック酸溶液の数平均分子量は１７０００、粘度は３５ポイズ、固形分濃度は１８．０重量％であった。
次に、このポリアミック酸溶液４５０ｇに、カーボンブラック（以下、「ＣＢ」と記す，ｐＨ３．０）２１ｇとＮ−メチル−２−ピロリドン８０ｇを加えて、ボールミルにてＣＢの均一分散を行った。このマスターバッチ溶液は、固形分濃度１８．５重量％、該固形分中のＣＢ濃度は２０．６重量％であった。そして、このマスターバッチ溶液から２７６ｇを採取し、基材成型用円筒状金型を用いて基材層を成形した。
基材成型用金型として、内径３０１．５ｍｍ、幅５４０ｍｍ、膜厚２００μｍの表面鏡面仕上げのスリーブ状フレキシブル金型を用い、この金型を２本の回転ローラー上に載置し、回転ローラーの回転によって回転するよう配置した。そして、加熱装置を、前記金型の外側面に遠赤外線ピークが位置するように配置し、前記金型の内面温度が１２０℃に制御されるようにした。
前記金型が回転した状態で２７６ｇの前記溶液を金型表面に均一に塗布し、加熱を開始した。加熱は、昇温速度１℃／ｍｉｎで１２０℃まで昇温して、１２０℃で６０ｍｉｎ間行った。前記金型及び溶液の回転及び加熱が終了した後、冷却せずそのまま金型を取り外し、熱風滞留式オーブン中に静置してイミド化のための加熱を行った。加熱は徐々に昇温し３２０℃で３０分間行った。その後常温に冷却して、前記金型表面に形成された半導電性管状ポリイミドベルトを剥離し取り出した。なお、ポリイミドベルトは厚さ８２μｍ、外周長９４４．３ｍｍ、表面抵抗率１２．７２（ｌｏｇΩ／□）、体積抵抗率１０．６１（ＬｏｇΩ・ｃｍ）であった。
【００４２】
（３）弾性層の形成
トルエン２０００ｋｇにクロロプレンゴム（電気化学工業社製）５００ｇを添加し、羽根撹拌機（３００ｒｐｍ）にて溶解しクロロプレンゴムの塗布液を作製した。そして、前記作製した基材層の表面に次の条件で弾性層を成形した。
基材層を２本の回転ローラー上に載置し、ローラーの回転によって回転するように配置した。そして、加熱装置を、基材層の外側面に遠赤外線ピークが位置するように配置し、基材層の外側面の温度が８０℃に制御されるようにした。
まず、基材層を回転した状態で、５００ｇの前記クロロプレンゴムの塗布液を基材層の表面に均一に塗布し、加熱を開始した。加熱は、昇温速度１℃／ｍｉｎで８０℃まで昇温して、８０℃で６０ｍｉｎ間行い、基材層の表面に弾性層を形成した。
【００４３】
（４）無機粒子のドライ塗布
前記作製した、シランカップリング剤で表面処理したアルミナ微粒子を、前記作製した弾性層の表面に満遍なくドライ塗布した後、弾性層を加硫した。具体的には、昇温速度２℃／ｍｉｎで１７０℃まで昇温して、１７０℃で１５分間維持し加硫した。
【００４４】
（５）清掃工程
加硫終了後、弾性層の表面に付着している未反応の無機粒子をエアーガンにより除去し中間転写ベルトを得た。
【００４５】
得られた中間転写ベルトの接触角、２次転写後の色差、無機粒子の残留率を下記方法でそれぞれ測定評価した。結果を表１にまとめて示す。
【００４６】
（接触角の測定）
中間転写ベルトの任意５箇所から１０ｍｍ×１０ｍｍサイズのサンプルを切り取り、アルコールで表面に付着している異物を拭き取って測定サンプルとした。そして、全自動接触角計「ＤＭ−９０１」（協和界面科学株式会社製）を用いて、下記の測定条件にて接触角を測定し、それらの平均値を中間転写ベルトの接触角とした。
測定方法：液滴法
測定液体：純水
測定回数：４回
【００４７】
（２次転写後の色差の測定）
作製した中間転写ベルトをコニカミノルタ社製「bizhub PRESS C8000」に装着し、マゼンタ単色パターンを平滑性の高い普通紙（コニカミノルタ社製「ＣＦ８０ペーパー」）に２次転写させた直後に装置を停止させ、転写範囲内に任意５箇所において、２次転写せず中間転写ベルト上に残ったトナーを透明な粘着テープ（株式会社キハラ製、商品名：アメニティ  Ｂコード（Ｔタイプ））で剥がし取り、粘着テープを白い紙に貼り付けて測定サンプルとした。また、リファレンスサンプルとして、同じ白い紙に粘着テープを単に張り付けたものを作製した。次いで、分光測色計（コニカミノルタ社製「ＣＭ２００２」）を用いて下記の測定条件にて測定サンプルとリファレンスサンプルの色をそれぞれ測定し、それらの差を算出し平均値化した。算出した色差の評価基準は次の通りである。
（測定条件）
測定光源：Ｄ６５
測定系  ：ＳＣＥ（正反射光除去）
測定視野：２°
（色差の評価基準）
５未満          ：問題なし
５以上１０未満  ：画像濃度は少し低下するが、問題ないレベル
１０以上４０未満：画像濃度が顕著に低下し、転写不良発生
４０以上        ：転写不良が酷く、深刻な問題
【００４８】
（無機粒子の残留率の測定）
中間転写ベルトの任意５箇所から１０ｍｍ×１０ｍｍサイズのサンプルを切り取り、アルコールで表面に付着している異物を拭き取った後、白金蒸着処理をし測定サンプルとした。また、未使用の中間転写ベルトについて同様の処理を行ってリファレンスサンプルとした。次に、作製したサンプルを、「ＦＥ−ＳＥＭ」（日立製作所製）に取り付け、測定電圧２０ｋＶ、５万倍でＥＤＸによる表面元素分析を行い、無機粒子由来の元素（アルミナ：Ａｌ、水酸化アルミ：Ａｌ、シリカ：Ｓｉ、窒化ホウ素：Ｂ、ガラス粒子：Ｓｉ、シリコーン微粒子：Ｓｉ）含有率を測定し、無機粒子の含有率とした。
なお、後述の比較例６については、中間転写ベルト表面に存在する微粒子がアクリル樹脂のため、ＥＤＸによる元素分析ができなかった。このため、測定サンプルをＦＥ−ＳＥＭ（日立製作所製）に取り付け、測定電圧２０ｋＶ、５万倍で、測定サンプル表面の写真を撮影し、写真の全体面積に対するアクリル樹脂粒子の面積の割合を粒子残留率として算出した。
【００４９】
（実施例２〜４）
表１に示す弾性層の材料、無機粒子、シランカップリング剤を用いて、実施例１と同様にして中間転写ベルトを作製した。そして、作製した中間転写ベルトの接触角、２次転写後の色差、無機粒子の残留率を実施例１と同様にして測定評価した。結果を表１にまとめて示す。なお、使用した材料及び種類の詳細は以下の通りである。
アクリルニトリル−ブタジエンゴム：株式会社竹原ゴム加工社製
窒化ホウ素：電気化学工業社製「ＳＰ−２」（平均粒径：３μｍ）
メルカプト系シランカップリング剤：信越シリコーン社製「ＫＢＭ−８０２」
【００５０】
（比較例１〜６）
特開2013-92667の実施例１〜６の製造方法に従って中間転写ベルトを作製し、作製した中間転写ベルトの接触角、２次転写後の色差、無機粒子の残留率を実施例１と同様にして測定評価した。結果を表１にまとめて示す。
【００５１】
【表１】
2015148660.tif 000003
【００５２】
表１から明らかなように、実施例１〜４の中間転写ベルトでは、４０万枚通紙しても中間転写ベルト表面の接触角は８０°以上を維持していた。また、中間転写ベルトにおける無機粒子の残留率は高かった。このため、２次転写後の色差が小さい、すなわち２次転写率が高く、優れたトナー離型性を維持していた。
【００５３】
これに対して、比較例１〜１０の中間転写ベルトでは、２０万枚通紙すると、中間転写ベルト表面の接触角が７０°前後まで低下した。また、中間転写ベルト表面から微粒子が半分近く離脱した。更に４０万枚まで通紙すると、中間転写ベルト表面の微粒子の残留率は２０％ぐらいまで低下した。このため、２次転写後の色差が大きくなり、すなわち２次転写率が大きく低下し、深刻な画質不良が発生した。
【００５４】
以上説明した実施形態は中間転写ベルトについてであったが、本発明に係る転写ベルトはこれに限定されるものではなく、例えば二次転写ベルトとして使用することも出来る。
【産業上の利用可能性】
【００５５】
本発明の転写ベルトでは、ベルトの割れや無機粒子の弾性層からの離脱が大幅に抑えられ、長期間にわたってトナー画像が安定して良好に転写される。
【符号の説明】
【００５６】
１    プリンター（画像形成装置）
５    中間転写ベルト
Ｐ    用紙（被転写部材）
１１    感光体（像担持体）
５１    基材層
５２    弾性層
５３    無機粒子
【図１】
2015148660.tif 000004
【図２】
2015148660.tif 000005
【図３】
2015148660.tif 000006
【図４】
2015148660.tif 000007
【図５】
2015148660.tif 000008
【図６】
2015148660.tif 000009
【図７】
2015148660.tif 000010